(57)【要約】【課題】  金属光沢を呈する化粧板を提供する。【解決手段】  アクリレートとメタクリレートを必須成分とする紫外線硬化型樹脂の固形分１００重量部に対して金属光沢付与物質を０．１〜２０重量部配合した樹脂組成物を樹脂含浸紙に塗布し、紫外線を照射した後、コア基材とともに積層し、熱圧一体化する。該アクリレートと該メタクリレートの配合割合は重量比で３：２〜１：４とし、該紫外線硬化型樹脂の固形分１００重量部に対して粉末シリカを１〜１０重量部配合する。【選択図】  なし【特許請求の範囲】
【請求項１】
アクリレートとメタクリレートを必須成分とする紫外線硬化型樹脂の固形分１００重量部に対して金属光沢付与物質が０．１〜２０重量部配合された樹脂組成物が樹脂含浸紙に塗布され、紫外線が照射されてなるプリプレグが、コア基材とともに積層され、熱圧一体化されてなることを特徴とする金属調化粧板。
【請求項２】
該アクリレートと該メタクリレートの配合割合が重量比で３：２〜１：４であることを特徴とする請求項１記載の金属調化粧板。
【請求項３】
該紫外線硬化型樹脂の固形分１００重量部に対して粉末シリカが１〜１０重量部含まれてなることを特徴とする請求項１又は２記載の金属調化粧板。
【発明の詳細な説明】
【技術分野】
【０００１】
本発明は、化粧板に関し、より詳しくは紫外線硬化型樹脂を用いた金属調化粧板に関するものである。
【背景技術】
【０００２】
従来のメタル化粧板は金属箔とフェノール樹脂含浸紙を、接着層としてフェノールブチラール樹脂含浸紙を用い、積層、熱圧プレスすることで得られていた。また、メタル調の印刷紙にメラミン樹脂を含浸し、フェノール樹脂含浸紙と積層することでメタル調の化粧板もつくられている。
【特許文献１】特開平８−７２２０５号公報
【特許文献２】特開平９−２１６３０８号公報
【特許文献３】特開昭６３−５７２３２号公報
【発明の開示】
【発明が解決しようとする課題】
【０００３】
しかしながら、メタル化粧板は表面に金属箔を使用しているので、切削性が悪く、美しく加工できない、刃物を痛めてしまうといった不具合が発生していた。また、メタル調の化粧板は、金属感に乏しく、意匠性に劣っていた。紫外線硬化型樹脂は、無溶剤で省エネルギー生産に優れた生産方式であるが、紫外線硬化樹脂へ金属粉を混入すると、紫外線が遮蔽され、深部まで樹脂が硬化せず、紫外線硬化のみでメタル調化粧板を作製することは不可能であった。
【課題を解決するための手段】
【０００４】
本発明者らは、鋭意、検討した結果、アクリレートとメタクリレートを必須成分とする紫外線硬化型樹脂の固形分１００重量部に対して金属光沢付与物質が０．１〜２０重量部配合された樹脂組成物を樹脂含浸紙に塗布し、紫外線を照射した後、コア基材とともに積層し、熱圧成形することにより前記の課題を解決できることを見出した。
【発明の効果】
【０００５】
本発明の金属光沢付与物質を添加した紫外線硬化型樹脂を樹脂含浸紙にコーティングし、紫外線照射することでＢステージ化を行い(完全硬化はさせない)、作製したプリプレグをコア基材と積層して熱圧成型すると、得られた金属調化粧板は切削性が良く、金属感がある。また、熱圧成型時にエンボスの付いた当板を使用することにより、複雑なエンボス加工を金属化粧板に容易に付与することができる。無溶剤のUV硬化樹脂を使用することで環境にやさしいものづくりが可能である。
【発明を実施するための最良の形態】
【０００６】
紫外線硬化型樹脂に係わるアクリレートモノマーとしては、単官能アクリレートモノマー、多官能アクリレートモノマーなどが挙げられる。単官能アクリレートモノマーとしては、例えば、ｎ−ブチルアクリレート、イソアミルアクリレート、２−ヒドロキシエチルメタクリレート、２−ヒドロキシプロピルメタクリレート、２−エチルヘキシルメタクリレート、フェノキシエチルアクリレート、フェノキシプロピルアクリレートなどが挙げられる。２または３官能アクリレートモノマーとしては、例えば、エチレングリコール、ジエチレングリコール、トリプロピレングリコール、ブチレングリコール、ネオペンチルグリコール、ヘキサンジオール、トレメチロールプロパン、テトラメチロールプロパン、ペンタエリストール、ジペンタエリスリトール等のポリオール類に２または３個のアクリル酸がエステル化したものやビスフェノールＦ型エポキシアクレートが挙げられる。４官能以上のアクリレートモノマーとしては、例えば、テトラメチロールプロパン、ペンタエリストール、ジペンタエリスリトール等のポリオール類に、４個以上、好ましくは４〜８個のアクリル酸がエステル化したものが挙げられる。
【０００７】
その他、長鎖脂肪族単官能アクリレートモノマーや脂環式単官能アクリレートモノマーが挙げられる。長鎖脂肪族単官能アクリレートモノマーとしては、具体的には、ラウリルアクリレート、ステアリルアクリレート、オクチルアクリレート、イソオクチルアクリレート、デシルアクリレート、イソデシルアクリレートなどが例示される。脂環式単官能アクリレートモノマーとしては、具体的には、ジメチロールトリシクロデカンジアクリレート、その水素添加物、イソボニルアクリレート、シクロヘキシルアクリレートなどが例示される。更に樹脂含浸化粧紙や化粧紙との接着性をよくするため、脂環式２官能アクリレートを用いることが好ましい。脂環式２官能アクリレートモノマーとしては、具体的には、ジメチロールトリシクロデカンジアクリレート、その水素添加物、イソボニルジアクリレート、シクロヘキシルジアクリレートなどが例示される。官能基数の多いアクリレートほど表面硬度が高くなり、好ましい。これらは単独あるいは２種以上を混合して使用してもよい。
【０００８】
メタクリレートは、アクリレートの硬化遅延剤として作用する。これは、メタクリレート中のメチル基の共役電子依存性によるものと考えられる。本発明に用いられるメタクリレートは単官能メタクリレートや多官能メタクリレート、エポキシメタクリレート、ウレタンメタクリレート等が挙げられる。単官能メタクリレートとしては、メトキシジエチレングリコールメタクリレート、メトキシポリエチレングリコールメタクリレート、フェノキシエチレングリコールメタクリレート、２−メタクリロイロキシエチルコハク酸、２−メタクリロイロキシエチルフタル酸、２−メタクリロイロキシエチルヘキサヒドロフタル酸、２−メタクリロイロキシプロピルヘキサヒドロフタル酸、３−クロロ−２−ヒドロキシプロピルメタクリレート、イソステアリルメタクリレート、イソボロニルメタクリレート、ステアリルメタクリレート等が挙げられる。２官能メタクリレートとしては、エチレングリコールジメタクリレート、ジエチレングリコールジメタクリレート、トリエチレングリコールジメタクリレート、テトラエチレングリコールジメタクリレート、ポリエチレングリコールジメタクリレート、１，３−ブタンジオールジメタクリレート、１，４−ブタンジオールジメタクリレート、１，６−ヘキサンジオールジメタクリレート、１，９−ノナンジオールジメタクリレート、２−メチル−１，８−オクタンジオールジメタクリレート、エトキシ化ビスフェノールＡジメタクリレート、ネオペンチルグリコールジメタクリレート、トリシクロデカンジメタノールジメタクリレート、エトキシ化ポリプロピレングリコールジメタクリレート、グリセリンジメタクリレート、トリプロピレングリコールジメタクリレート、ポリプロピレングリコールジメタクリレート等が挙げられる。３官能メタクリレートとしては、トリメチロールプロパントリメタクリレート、エトキシ化トリメチロールプロパントリメタクリレート等が挙げられる。
【０００９】
エポキシメタクリレートはエポキシ樹脂と不飽和一塩基酸とを反応して得られ、エポキシ樹脂としては、ビスフェノールＡ系エポキシ樹脂、ハロゲン化ビスフェノールＡ系エポキシ樹脂、ビスフェノールＡとエチレンオキサイドあるいはプロピレンオキサイドなどのアルキレンオキサイドとの付加物のジグリシジルエーテル、ビスフェノールＦ系エポキシ樹脂、ノボラック系エポキシ樹脂、クレゾールノボラック系エポキシ樹脂などが挙げられる。
【００１０】
不飽和一塩基酸としては、アクリル酸、メタクリル酸、クロトン酸、モノメチルマレート、モノプロピルマレート、ソルビン酸あるいはモノ（２−エチルヘキシル）マレートなどが挙げられ、不飽和一塩基酸と併用される多塩基酸としては、コハク酸、マレイン酸、フマル酸、イタコン酸、フタル酸、イソフタル酸、テレフタル酸、アジピン酸、アゼライン酸、１，１２−ドデカン二酸の他ダイマー酸などが挙げられる。ニ塩基酸無水物として無水マレイン酸、無水フタル酸などが挙げられる。三塩基酸無水物として無水トリメリット酸を使用した変性品も使用可能である。
【００１１】
エポキシメタクリレートは、通常粘度調整の為、重合性の不飽和モノマーを含有しており、この重合性不飽和モノマーは、重合して硬化物の骨格を構成するものであり、例えば、アクリル酸エステル、メタクリル酸エステル、スチレン、ビニルトルエン等の芳香族モノマー類、アクリロニトリル等のモノマーが挙げられる。これらのモノマーに加え、必要に応じてジビニルベンゼン、ジアリルフタレート、エチレングリコールジメタクリレート等の架橋構造形成に寄与するモノマー、或いは不飽和ポリエステル樹脂などの共重合可能な樹脂を併せて使用することができる。
【００１２】
ウレタンメタクリレートは２官能以上のイソシアネート化合物、ポリオール化合物、ヒドロキシル基含有メタクリレート等を、混合して反応させることによって得ることができる。
【００１３】
２官能以上のイソシアネート化合物としては、公知のものを用いることができ、例えば、１，２−ジイソシアナトエタン、１，２−ジイソシアナトプロパン、１，３−ジイソシアナトプロパン、ヘキサメチレンジイソシアネート、トリレジンジイソシアネート、トリメチルヘキサメチレンジイソシアネート、テトラメチレンジイソシアネート、ダイマー酸ジイソシアネート、ビス（４−イソシアナトシクロヘキシル）メタン、メチルシクロヘキサン２，４−ジイソシアネート、メチルシクロヘキサン２，６−ジイソシアネート、１，３−ビス（イソシアナトメチル）シクロヘキサン、１，３−ビス（イソシアナトエチル）シクロヘキサン、３−イソシアナトメチル−３，５，５−トリメチルシクロヘキシルイソシアネート、１，３−ビス（イソシアナトメチル）ベンゼン、１，３−ビス（イソシアナト−１−メチルエチル）ベンゼンおよびこれらの付加物であるオリゴマー等をあげることができる。ポリオール化合物の具体例としては、アルキルジオール、ポリエーテルジオール、ポリエステルジオール等を挙げることができる。
【００１４】
アルキルジオールとしては、例えば、エチレングリコール、１，３−プロパンジオール、プロピレングリコール、２，３−ブタンジオール、１，４−ブタンジオール、２−エチルブタン−１，４−ジオール、１，５−ペンタジオール、１，６−ヘキサンジオール、１，７−ヘプタンジオール、１，８−オクタンジオール、１，９−ノナンジオール、１，１０−デカンジオール、１，９−デカンジオール、１，４−シクロヘキサンジオール、１，４−ジメチロールシクロヘキサン、２，２−ジエチルプロパン−１，３−ジオール、２，２−ジメチルプロパン−１，３−ジオール、３−メチルペンタン−１，４−ジオール、２，２−ジエチルブタン−１，３−ジオール、４，５−ノナンジオール、および２−ブテン−１，４−ジオール等が挙げられる。
【００１５】
ポリエーテルジオールとしては、通常公知の方法によりアルデヒド、アルキレンオキサイド、またはグリコールの重合により合成されるものを用いることができ、例えば、ホルムアルデヒド、エチレンオキサイド、プロピレンオキサイド、テトラメチレンオキサイド、エピクロルヒドリンなどを適当な条件でアルキルジオールに付加重合させて得られるポリエーテルジオールを挙げることができる。
官能基数の多いメタクリレートほど表面硬度、耐薬品性に優れる。これらは単独あるいは２種以上を混合して使用しても良い。
【００１６】
アクリレートとメタクリレートの配合割合は、重量比で３：２〜１：４とするのが好ましく、アクリレートが少なくなるとプリプレグが充分にタックフリーとならず取り扱い性が悪くなり、アクリレートが多くなるとプリプレグが硬化し、熱圧成形時、コア材との密着性が劣りやすく、且つ、エンボスが十分に転写されずに外観不良となる。
【００１７】
樹脂組成物に配合される金属光沢付与物質としては、金粉、銀粉、銅粉、アルミニウム粉、ブロンズ粉、亜鉛粉、ステンレス粉、ニッケル粉等の金属粉、魚鱗粉、塩基性炭酸鉛、砒酸水素鉛、酸化塩化ビスマス、真珠片、貝ガラ片、雲母、酸化チタン被覆雲母、酸化鉄被覆雲母等の真珠光沢粉が挙げられる。金属粉の粒径は１０〜１００μmが好ましく、１０μ未満だと輝度に乏しく、また樹脂の増粘もあり使用しにくい。粒径が大きいほど輝度が高いが１００μｍを越えると、ラメが散りばめられた状態になり、金属箔の様にならない。また、樹脂状態での分散性が悪く、金属光沢付与物質の沈降が起こる。金属光沢付与物質の添加量は紫外線硬化型樹脂の固形分１００重量部に対して０．１〜２０重量部とするのが好ましく、下限に満たないと隠蔽性がなく、下地が露出する。上限を超えると、成型品の耐汚染性等の物性が悪くなる。
【００１８】
樹脂組成物には光開始剤として、１−ヒドロキシシクロヘキシルフェニルケトン、２，２’−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２，４，６−トリメチルベンゾイルジフェニルフォスフィンオキサイド、ビス−（２，６−ジメトキシベンゾイル）−２，４，４’−トリメチルペンチルフォスフィンオキシド等が配合される。市販の光開始剤としてはチバ・スペシャルティーケミカルズ社製、商品名Darocure１１１６、Darocure１１７３、IRGACURE１８４、IRGACURE３６９、IRGACURE５００、IRGACURE６５１、IRGACURE７５４、IRGACURE８１９、IRGACURE９０７、IRGACURE１３００、IRGACURE１８００、IRGACURE１８７０、IRGACURE２９５９、IRGACURE４２６５、IRGACURE TPO、UCB社製、商品名ユベクリルP３６、などを用いることが出来る。
【００１９】
また、樹脂組成物にはラジカル型重合開始剤が配合されるが、ラジカル型重合開始剤としては特に制限はなく各種公知のものを使用することができる。ラジカル型重合開始剤としては、ベンゾフェノン及び他のアセトフェノン、ベンジル、ベンズアルデヒド及びｏ−クロロベンズアルデヒド、キサントン、チオキサントン、２−クロロチオキサントン、９，１０−フェナントレンキノン、９，１０−アントラキノン、メチルベンゾインエーテル、エチルベンゾインエーテル、イソプロピルベンゾインエーテル、α，α−ジエトキシアセトフェノン、α，α−ジメトキシアセトフェノン、１−フェニル−１，２−プロパンジオール−２−ｏ−ベンゾイルオキシム及びα，α−ジメトキシ−α−フェニルアセトフェノン、ベンゾイルパーオキサイド、ｔ−ブチル−パーオキシベンゾエート、アゾビスイソブチロニトリル、ジアセチルパーオキサイド、ジプロピルパーオキサイド、ジブチルパーオキサイド、ジカプリルパーオキサイド、過酸化ベンゾイル、ｐ，ｐ’−ジクロルベンゾイルパーオキサイド、ｐ，ｐ’−ジメトキシベンゾイルパーオキサイド、ｐ，ｐ’−ジメチルベンゾイルパーオキサイドなどが挙げられる。添加量はアクリレートとメタクリレートの合計１００重量部に対して１〜１０重量部である。
【００２０】
また、貯蔵中硬化剤の作用を停止する目的で重合禁止剤を配合してもよい。重合禁止剤としては、ｐ−ターシャリブチルカテコール、ｐ−ベンゾキノン、ナフチキノン、フェナンスキラノン、２，５−ジフェニル−ｐ−ベンゾキノン、パラキシロキノン、パラトルキノン、２，６−ジクロロキノン、２，５−ジアセトキシ−ｐ−ベンゾキノン、２，５−ジアシロキシ−ｐ−ベンゾキノンなどのキノン類、ハイドロキノン、ｔ−ブチルカテコール、２，５−ジ―ｔ−ブチルハイドロキノン、モノ−ｔ−ブチルハイドロキノンなどのハイドロキノン類、アセトアミジンアセテート、アセトアミジンサルフェートなどのアミジン類、ジ−ｔ−ブチル・パラクレゾール、ハイドロキノンモノメチルエーテルなどのフェノール類、フェニルヒドラジン塩酸塩、ヒドラジン塩酸塩などのヒドラジン塩類、トリメチルベンジルアンモニウムクロライド、ラウリルピリジニウムクロライド、セチルトリメチルアンモニウムクロライド、フェニルトリメチルアンモニウムクロライドなどの第四級アンモニウム塩類、キノンジオキシム、シクロヘキサノンオキシムなどのオキシム類、フェノチアジンなどの硫黄化合物などが挙げられ、樹脂液の保存性、硬化時間などを考慮して適宜選択して用いることができる。これらは単独、あるいは２種以上の併用が可能である。
【００２１】
樹脂組成物にはプリプレグのタックをより少なくするために粉末シリカを配合することができる。樹脂の透明性を維持する為、その粒子径は平均一次粒子径で５ｎｍ〜５０ｎｍのものを配合するのが好ましい。粉末シリカの添加量は紫外線硬化型樹脂の固形分１００重量部に対して１〜１０重量部、好ましくは３〜７重量部の範囲が好ましい。１重量部未満では、塗布後、タックが残り、中間製品としての取扱いができなくなり、また１０重量部を超えると成型品の外観が白濁し意匠性が損なわれる。
【００２２】
この他に有機溶剤を添加することもできる。有機溶剤としては、例えば、ヘキサン、ヘプタン、シクロヘキサンなどの脂肪族炭化水素系、トルエン、キシレンなどの芳香族炭化水素系、塩化メチレン、塩化エチレンなどのハロゲン化炭化水素系、メタノール、エタノール、プロパノール、ブタノールなどのアルコール系、アセトン、メチルエチルケトン、メチルイソブチルケトン、２−ペンタノン、イソホロンなどのケトン系、酢酸エチル、酢酸ブチルなどのエステル系、エチルセロソルブなどのセロソルブ系溶剤などが挙げられる。
【００２３】
本発明で用いる樹脂含浸紙は、化粧板用の原紙にアミノ−ホルムアルデヒド樹脂、フェノール樹脂、ジアリルフタレート樹脂、不飽和ポリエステル樹脂、あるいはこれらの混合物などの熱硬化性樹脂を主成分とする樹脂液を含浸し、乾燥したものである。アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用できる。フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００２４】
プリプレグは、樹脂含浸紙はアクリレートとメタクリレートを必須成分とする紫外線硬化型樹脂を塗布し、紫外線を照射することにより得られる。この紫外線硬化樹脂はＢステージでの硬化度を調整するためアクリレートとメタクリレート以外の不飽和化合物、例えば不飽和ポリエステル樹脂、ジアリルフタレート樹脂等を添加することもできる。これらの樹脂を配合することによりプリプレグのカールがなくなり取り扱い易くなる。これらの樹脂の配合割合は紫外線硬化型樹脂の固形分１００重量部に対して、５〜１００重量部とするのが好ましく、下限に満たないと、プリプレグのカール抑制に効果がなく、上限を超えると樹脂粘度が高くなり、樹脂塗工が困難となる。
【００２５】
樹脂組成物の塗布方法は、公知の方法、例えばスプレーコート法、グラビアコート法、バーコート法、ナイフコート法、ロールコート法、ブレードコート法、ダイコート法などを用いることができ、塗工後の塗膜の厚みを１５０μｍ以下となるように塗布する。１５０μｍを越えると作製したプリプレグが反るなど取扱上の問題がある。より好ましくは、３０〜１２０μｍである。
【００２６】
紫外線を照射する場合は、超高圧水銀灯、高圧水銀灯、低圧水銀灯、カーボンアーク、メタルハライドランプ等を用い、１００〜４００ｎｍ、好ましくは２００〜４００ｎｍの波長領域で、１００〜８００ｍＪ／ｃｍ２のエネルギーを有する紫外線を照射する。また、必要に応じて窒素雰囲気下にて硬化してもよい。
【００２７】
コア材としては熱硬化性樹脂含浸コア紙、熱可塑性樹脂含浸コア紙、合板、パーティクルボード、ＭＤＦなどの木質系基材、珪酸カルシウム板、石膏ボードなどの無機質系基材などが挙げられる。
【００２８】
本発明の金属調化粧板は、樹脂含浸紙に樹脂組成物を塗布したプリプレグとコア基材とを積層し、加熱加圧プレスを用いて、加熱温度１１０〜１８０℃、加圧条件５０〜１００ｋｇ／ｍ２の成形条件で加熱加圧することにより得ることができる。また未含浸紙に紫外線硬化型樹脂を塗布したプリプレグを用いる場合はコア材との密着性を向上させるためアンダーレイ紙を介在させる。アンダーレイ紙は１８〜４０ｇ／ｍ２のメラミン化粧板用原紙にメラミン−ホルムアルデヒド樹脂を含浸し、乾燥したものを用いる。
【実施例１】
【００２９】
フェノール樹脂含浸紙の作成
フェノールに対するホルムアルデヒドのモル比が１．３のレゾールタイプのフェノール樹脂を、水酸化ナトリウム触媒で反応し、メタノールを添加して樹脂分５０重量％の未変性のフェノール樹脂液を得、次いで、フェノール含浸樹脂液に、坪量２００ｇ／ｍ２のクラフト紙に数１で示す含浸率が１５０％となるように含浸、乾燥して、フェノール樹脂含浸紙を作製した。
【００３０】
【数１】
2008230151.tif 000002
【００３１】
フェノール樹脂含浸紙に下記の紫外線硬化型樹脂（Ａ）を塗布厚みが７０μｍとなるようにロールコート法により塗布し、紫外線照射装置（フュージョンＵＶシステムズ・ジャパン株式会社製、可変出力ＵＶランプシステムＶＰＳ／Ｉ６００）を用いて紫外線を積算光量約２００ｍＪ／ｃｍ２照射してプリプレグ（Ａ）を得た。尚、積算光量は米国EIT社製、マイクロキュア紫外線測定器を用いて測定した。
【００３２】
紫外線硬化型樹脂（Ａ）
ビスフェノールＡ系エポキシメタクリレート                ５０重量部
（商品名  リポキシＲＦ−３１３  昭和高分子株式会社製）
ジメチロールトリシクロデカンジアクリレート            ５０重量部
（商品名  ライトアクリレートＤＣＰ−Ａ  共栄社化学株式会社製）
光開始剤                                                ５重量部
（商品名  ＩＲＵＧＡＣＵＲＥ１８４  チバ・スペシャリティー・ケミカルズ株式会社製）
紫外線吸収剤                                        ０．５重量部
（商品名  ＴＩＮＵＶＩＮ１５２  チバ・スペシャリティー・ケミカルズ株式会社製）
熱開始剤（過酸化ベイゾイル）                            ５重量部
重合禁止剤                                          ０．３重量部
（商品名  ＩＲＵＧＡＮＯＸ１０１０  チバ・スペシャリティー・ケミカルズ株式会社製）
粉末シリカ（平均粒子径１０ｎｍ）                        ３重量部
（商品名  レオロシールＤＭ−３０              株式会社トクヤマ製）
離型剤                                                  １重量部
（商品名  セパール３２６  中京油脂株式会社製）
平均粒子径１５〜２５μｍのアルミニウム粉末              ８重量部
（アルミニウム粉標準タイプＮｏ．９００  大和金属粉工業株式会社製造）
平均粒子径５９．１μｍのアルミニウム粉末                ５重量部
（高輝性アルミニウム粉Ｎｏ．２６５０Ｘ  大和金属粉工業株式会社製造）
次に、フェノール樹脂含浸紙５枚と、プリプレグ（Ａ）１枚とを重ねて、平板プレス機の熱盤間に挿入し、１３０℃、７０ｋｇ／ｃｍ２、６０分間の加熱加圧条件にて成形して、厚み１．２ｍｍの金属調化粧板を製造した。
【実施例２】
【００３３】
実施例１において、平均粒子径１５〜２５μｍのアルミニウム粉末を０．０６重量部、平均粒子径５９．１μｍのアルミニウム粉末を０．０４重量部とした以外は同様に実施した。
【実施例３】
【００３４】
実施例１において、平均粒子径１５〜２５μｍのアルミニウム粉末を１２重量部、平均粒子径５９．１μｍのアルミニウム粉末を８重量部とした以外は同様に実施した。
【実施例４】
【００３５】
実施例１において、アクリレートを６０重量部、メタクリレートを４０重量部とした以外は同様に実施した。
【実施例５】
【００３６】
実施例１において、アクリレートを２０重量部、メタクリレートを８０重量部とした以外は同様に実施した。
【実施例６】
【００３７】
（不飽和ポリエステル樹脂を添加した場合）
実施例１において、紫外線硬化樹脂に紫外線硬化樹脂(Ｂ)を用いた以外は同様に実施した。
【００３８】
紫外線硬化型樹脂（B）
ビスフェノールＡ系エポキシメタクリレート                ５０重量部
（商品名  リポキシＲＦ−３１３  昭和高分子株式会社製）
ジメチロールトリシクロデカンジアクリレート            ２５重量部
（商品名  ライトアクリレートＤＣＰ−Ａ  共栄社化学株式会社製）
不飽和ポリエステル樹脂                                ２５重量部
（商品名  アクラライトＸＯ−ＫＣ−１０８−７  ディーエイチ・マテリアル株式会社製）
光開始剤                                                ５重量部
（商品名  ＩＲＵＧＡＣＵＲＥ１８４  チバ・スペシャリティー・ケミカルズ株式会社製）
紫外線吸収剤                                        ０．５重量部
（商品名  ＴＩＮＵＶＩＮ１５２  チバ・スペシャリティー・ケミカルズ株式会社製）
熱開始剤（過酸化ベイゾイル）                            ５重量部
重合禁止剤                                          ０．３重量部
（商品名  ＩＲＵＧＡＮＯＸ１０１０  チバ・スペシャリティー・ケミカルズ株式会社製）
粉末シリカ（平均粒子径１０ｎｍ）                        ３重量部
（商品名  レオロシールＤＭ−３０              株式会社トクヤマ製）
離型剤                                                  １重量部
（商品名  セパール３２６  中京油脂株式会社製）
平均粒子径１５〜２５μｍのアルミニウム粉末              ８重量部
（アルミニウム粉標準タイプＮｏ．９００  大和金属粉工業株式会社製造）
平均粒子径５９．１μｍのアルミニウム粉末                ５重量部
（高輝性アルミニウム粉Ｎｏ．２６５０Ｘ  大和金属粉工業株式会社製造）
【実施例７】
【００３９】
（ダッププレポリマーを添加した場合）
実施例１において、紫外線硬化樹脂に紫外線硬化樹脂（Ｃ）を用いた以外は同様に実施した。
【００４０】
紫外線硬化型樹脂（Ｃ）
ビスフェノールＡ系エポキシアクリレート                ５０重量部
（商品名  リポキシＲＦ−３１３  昭和高分子株式会社製）
ジメチロールトリシクロデカンジアクリレート            ２５重量部
（商品名  ライトアクリレートＤＣＰ−Ａ  共栄社化学株式会社製）
ジアリルフタレートプレポリマー                        ２５重量部
（商品名  ダイソーダップK  ダイソー株式会社製）
光開始剤                                                ５重量部
（商品名  ＩＲＵＧＡＣＵＲＥ１８４  チバ・スペシャリティー・ケミカルズ株式会社製）
紫外線吸収剤                                        ０．５重量部
（商品名  ＴＩＮＵＶＩＮ１５２  チバ・スペシャリティー・ケミカルズ株式会社製）
熱開始剤（過酸化ベイゾイル）                            ５重量部
重合禁止剤                                          ０．３重量部
（商品名  ＩＲＵＧＡＮＯＸ１０１０  チバ・スペシャリティー・ケミカルズ株式会社製）
粉末シリカ（平均粒子径１０ｎｍ）                        ３重量部
（商品名  レオロシールＤＭ−３０              株式会社トクヤマ製）
離型剤                                                  １重量部
（商品名  セパール３２６  中京油脂株式会社製）
平均粒子径１５〜２５μｍのアルミニウム粉末              ８重量部
（アルミニウム粉標準タイプＮｏ．９００  大和金属粉工業株式会社製造）
平均粒子径５９．１μｍのアルミニウム粉末                ５重量部
（高輝性アルミニウム粉Ｎｏ．２６５０Ｘ  大和金属粉工業株式会社製造）
【実施例８】
【００４１】
実施例１において梨地のエンボス板を用いて熱圧成形した以外は同様に実施した。
【００４２】
比較例１（アクリレートとメタクリレートの配合割合が下限未満の場合）
実施例２において、アクリレート７０重量部、メタクリレートを３０重量部とした以外は同様に実施した。
【００４３】
比較例２（アクリレートとメタクリレートの配合割合が上限を越える場合）
実施例２において、アクリレートを１０重量部、メタクリレートを９０重量部とした以外は同様に実施した。
【００４４】
比較例３（金属粉の配合割合が下限未満の場合）
実施例１において、金属粉の配合割合を０．０５重量部とした以外は同様に実施した。
【００４５】
比較例４（金属粉の配合割合が上限を越える場合）
実施例１において、金属粉の配合割合を２５重量部とした以外は同様に実施した。
【００４６】
【表１】
2008230151.tif 000003
【００４７】
試験方法は以下の通りとした。
塗工性；混合樹脂塗工後の表面外観を目視にて観察した。
プリプレグのカール；◎カールが無く取扱いやすい。〇ややカールあるが取扱い可能。×カールがひどく取扱い不可能。
プリプレグの保存性；３００ｍｍ角のプリプレグをＯＰＰフィルムで覆い、その上から３００ｍｍ角、２０ｋｇの重しをのせ、４０℃で２日間放置したあと、ＯＰＰフィルムとの離型具合を確認した。
成型後の表面外観；プレス成型後、プリプレグを積層した表面に、樹脂の欠落部分や艶落ち部分等の外観異常がないか、また下地が露出していないか観察した。
耐汚染性；油性マーカーで印をつけふき取り。
切削加工性；丸のこ盤で切断し木口面を確認した。
注１：樹脂粘度が高い為、塗工外観に大きなスジが見られる。
注２：OPPフィルムとの離型が悪く、べたつく。
注３：プリプレグでの樹脂硬化が進み過ぎており、当板のエンボスが十分に転写されなかった。
注４：樹脂に隠蔽性が無く下地が露出している。
注５：成型後もプリプレグの塗工スジの跡がみられる。
注６：油性マーカーの跡が残る。